(57)【要約】【課題】    本発明は、使用耐久性に優れ、且つ長時間着用の際にも快適性が保持される新規防水透湿性布帛およびその製造方法を提供せんとするものである。【解決手段】本発明は、布帛の片面に防水透湿層を有し、該防水透湿層面側に均一に部分的な立毛の配置を有する、耐水圧が１０ｋＰａ以上かつＡ−１透湿度が２，５００ｇ／ｍ2・２４ｈｒｓ以上であることを特徴とするものである。【選択図】なし【特許請求の範囲】
【請求項１】
布帛の片面に防水透湿層を有し、該防水透湿層の一部に、立毛束を有し、かつ、耐水圧が１０ｋＰａ以上、Ａ−１透湿度が２，５００ｇ／ｍ2・２４ｈｒｓ以上であることを特徴とする防水透湿性布帛。
【請求項２】
該立毛束の配置が、連続的なパターンを有することを特徴とする請求項１記載の防水透湿性布帛。
【請求項３】
該立毛束の配置が、不連続なパターンを有することを特徴とする請求項１記載の防水透湿性布帛。
【請求項４】
該立毛束の配置が、連続的なパターンと不連続なパターンの両方を有することを特徴とする請求項１記載の防水透湿性布帛。
【請求項５】
該立毛束の被覆面積が、１０〜６０％の範囲にあることを特徴とする請求項１〜４のいずれかに記載の防水透湿性布帛。
【請求項６】
該立毛束を構成する繊維の長さが、０．３〜２．０ｍｍの範囲にあることを特徴とする請求項１〜５のいずれかに記載の防水透湿性布帛。
【請求項７】
該防水透湿層が、多孔質膜であることを特徴とする請求項１〜６のいずれかに記載の防水透湿性布帛。
【請求項８】
該防水透湿層が、多孔質膜と、透湿性を有する無孔膜との積層膜であることを特徴とする請求項１〜６のいずれかに記載の防水透湿性布帛。
【発明の詳細な説明】
【技術分野】
【０００１】
本発明は、スポーツ用衣類および雨衣等に好適に使用される、使用耐久性に優れ、且つ長時間着用の際にも快適性が保持される新規防水透湿性布帛に関するものである。
【背景技術】
【０００２】
従来の防水透湿性布帛は、特公昭６０−４７９５４号公報で報告されているように、主として、ポリウレタン樹脂を水に可溶な溶剤に溶解させてなるポリウレタン溶液を、布帛にコーティングして湿式ゲル化させ、溶剤が水によって置換されるときに布帛上に形成される多孔質のポリウレタン皮膜により、雨やその他の水は通さず、湿気（水蒸気）は通すというものであった。
【０００３】
しかしながら、従来の多孔膜では、膜表面および多孔膜内に一度結露が発生すると、べとつき感が生じて快適性が著しく低下するという問題があった。
【０００４】
これに対し、膜表面に親水性樹脂を塗布する方法が特開平６−７３６６９号公報にて、膜表面に親水性の無機微粉末を塗布する方法が特開２００１−３０３４５２号公報にて、また、公定水分率が３％以上のパイルを植毛する方法が特開平０５−１４７１３９号公報にて報告されている。
【特許文献１】特開平６−７３６６９号公報
【特許文献２】特開２０００−３０３４５２号公報
【特許文献３】特開平５−１４７１３９号公報
【発明の開示】
【発明が解決しようとする課題】
【０００５】
しかしながら、上記方法では、一旦吸収された水分が容易に放出されず、着用中に水分吸収性能が飽和状態となるため、長時間着用の際には、膜表面のべとつき感が解消されないという問題があった。また、着用時に発生する水分や洗濯時の水分により、膜表面に露出している親水性成分の剥離、脱落が生じるため、結露防止性能の使用耐久性が著しく低下するという問題があった。
【０００６】
本発明は、かかる従来技術の背景に鑑み、使用耐久性に優れ、且つ長時間着用の際にも快適性が保持される新規防水透湿性布帛を提供せんとするものである。
【課題を解決するための手段】
【０００７】
本発明は、かかる課題を解決するために、以下の手段を採用するものである。
すなわち、布帛の片面に防水透湿層を有し、該防水透湿層の一部に立毛束の配置を有し、かつ、耐水圧が１０ｋＰａ以上、Ａ−１透湿度が２，５００ｇ／ｍ2・２４ｈｒｓ以上であることを特徴とする防水透湿性布帛である。
【発明の効果】
【０００８】
本発明によれば、使用耐久性に優れ、且つ長時間着用の際にも快適性が保持される新規防水透湿性布帛を提供することができる。
【発明を実施するための最良の形態】
【０００９】
本発明の防水透湿性布帛に用いる基材としては、織物、編物ならびに不織布等、使用目的等に応じて適宜選択することができる。
【００１０】
該基材に用いる繊維としては、ポリエチレンテレフタレート、ポリトリメチレンテレフタレート、ポリブチレンテレフタレートやこれらを主成分とした共重合ポリエステル系繊維に代表されるポリエステル系合成繊維、ナイロン６やナイロン６，６に代表されるポリアミド系合成繊維、ポリプロピレン系などの合成繊維、アセテート繊維に代表される半合成繊維、綿や麻や羊毛に代表される天然繊維の単独品または２種以上を混合したものが好ましく使用される。
【００１１】
本発明の防水透湿性布帛は、片面に、多孔質膜および／または透湿性を有する無孔膜により形成される防水透湿層を有し、該防水透湿層面の一部に立毛束が配置されてなるものである。
【００１２】
本発明の防水透湿性布帛の防水性については、実用上の観点から耐水圧を１０ｋＰａ以上とする必要がある。１０ｋＰａ未満では、運動、着座ならびに強風を伴う降雨等に伴う水圧により、防水性を維持できずに布帛の漏水が引き起こされるため、本発明の効果は得られない。
【００１３】
該防水性は、樹脂により形成された、水を通過（漏水）しない防水層により得られるものである。該樹脂としては、ポリエステル共重合系、ポリエーテル共重合系、あるいはポリカーボネート共重合系のポリウレタン系樹脂、アミノ酸等を共重合したポリウレタン系樹脂、シリコーン系樹脂、フッ素系樹脂、アクリル系樹脂、合成ゴム、ポリ塩化ビニルに代表されるビニル系樹脂が好ましく使用される。
【００１４】
一方、本発明の防水透湿性布帛の透湿性については、実用上の観点からＡ−１透湿度を２，５００ｇ／ｍ2・２４ｈｒｓ以上とする必要がある。２，５００ｇ／ｍ2・２４ｈｒｓ未満では、着用時に蒸れ感が生じるため、本発明の効果は得られない。
【００１５】
本発明を達成できる透湿性を付与するために、ウレタンを主成分とする微多孔質膜、透湿性を有するウレタンを主成分と有する無孔質膜、ポリテトラフルオロエチレンを主成分とする微多孔質膜や透湿性を有するポリブチレンテレフタレートを主成分とする無孔質膜が好ましく使用される。
【００１６】
また、上記微多孔質膜に、透湿性を有する無孔質膜をさらに積層することも好ましい。
【００１７】
本発明において、立毛束成分としては、天然繊維、半合成繊維ならびに合成繊維を問わず使用できるが、着用時のドライ感を達成できる点で公定水分率が低い、ポリエチレンテレフタレート、ポリトリメチレンテレフタレート、ポリブチレンテレフタレートやこれらを主成分とした共重合ポリエステル系繊維に代表されるポリエステル系合成繊維、ナイロン６やナイロン６，６に代表されるポリアミド系合成繊維、ポリプロピレン系などの合成繊維が好ましく使用される。
【００１８】
また、該立毛束を構成する繊維の長さについては、通常の植毛加工に用いられる０．２〜８．０ｍｍ程度の範囲にあれば使用できるが、品位、ドライ感、生産性、加工性ならびに粉塵問題回避の点から、０．３〜２．０ｍｍの範囲にあることが好ましい。
【００１９】
該立毛束を構成する繊維の単糸繊度については、着用感の点から細いものが好ましく、０.５〜１.６デシテックス程度の範囲のものが好ましく使用される。また、光沢感や風合いの点から、三角や星形の異型断面繊維を用いることもできる。
【００２０】
本発明において、立毛束を布帛の一部に植毛する方法としては、特に限定されるものではなく、公知の方法を用いることができる。例えば、ロータリースクリーン、ナイフロールコーター、グラビアロールコーター、キッスロールコーター、カレンダコーター等の装置を用いて、防水透湿層面に接着樹脂を塗布して、型紙を当てた後、該接着樹脂が未乾燥状態の間に、立毛成分を静電気、散布、吹き付け、振動などの手段により接着樹脂に固着させる、いわゆるフロッキー加工により行うことができる。
【００２１】
接着樹脂としては、溶剤系もしくはエマルジョン系のウレタン樹脂、アミノ酸樹脂、アクリル樹脂等が好ましく使用されるが、ドライ感および使用耐久性を達成できる点で、アクリル樹脂が特に好ましく使用される。
【００２２】
静電気によるフロッキー加工の条件としては、電極間隔５〜２０ｃｍ、電圧２０〜６０ｋＶ、電流０.１〜０.５ｍＡ程度が好ましい。
【００２３】
本発明において、立毛束の配置としては、連続的なパターン、不連続なパターン、または連続なパターンと不連続なパターンの両方を有するパターンのいずれでも可能であり、意匠性の観点から適宜選択することができる。連続的なパターンとしては、格子柄等があげられ（図２参照）、不連続なパターンとしては、水玉柄（図１参照）等が挙げられる。
【００２４】
また、立毛束の被覆面積は、意匠性に加えて、ドライ感と透湿性の観点から、１０〜６０％の範囲にあることが好ましい。
【実施例】
【００２５】
以下、実施例によって本発明をさらに詳細に説明するが、本発明はこれら実施例に限定されるものではない。なお、実施例中での品質評価は次の方法に従った。
・耐水圧
ＪＩＳ  Ｌ  １０９２による。
・透湿度
ＪＩＳ  Ｌ  １０９９（Ａ−１法）に準ずる。ただし、恒温恒湿装置  内への試験体の放置時間を２４時間とした。
・ドライ感
以下の実施例、比較例において得られた防水透湿性布帛を用いてウインドブレーカーを試作し、男性５名による着用評価を行う。ランニングシャツ１枚とウインドブレーカーを着用した状態で、温度１５℃、湿度６０％ＲＨの環境下、踏台昇降運動（１００歩／分）を３０分間実施し、終了１分間経過後の腕部分のべとつき感を評価する。判定基準は次の４段階であり、５名の平均値を算出する。
【００２６】
４：全くべとつかない
３：殆どべとつかない
２：僅かにべとつく
１：非常にべとつく
実施例１
７８デシテックス、２１０本ナイロンフィラメントタフタの染色上がり布を用い、(1)アサヒガードＡＧ−７１０（撥水剤：旭硝子（株）製）の３ｗｔ％水分散液に浸漬  (2)マングルにて絞り率４０％で搾液  (3)ヒートセッターにて１２０℃、２０秒の乾燥処理を施した。得られた生地を基布とした。
【００２７】
該基布に対し、(1)ナイフオーバーロールコーターにて下記処方１に示す組成のポリウレタン溶液を１３０ｇ／ｍ2の塗布量で塗布  (2)ＤＭＦの１０ｗｔ％水溶液からなる３０℃の凝固液に３分間浸漬、湿式凝固  (3)６０℃の温水に１０分間浸漬、マングルにて搾液  (4)１２０℃、３分間乾燥  (5)アサヒガードＡＧ−７１０（撥水剤、旭硝子（株）製）の３ｗｔ％水分散液に浸漬  (6)マングルにて絞り率４０％で搾液  (7)ヒートセッターにて１６０℃、２分間の乾燥熱処理、を施すことにより、多孔質膜の防水透湿層を片面に有する防水透湿性布帛Ａを得た。
［処方１］
・クリスボン８１６６：１００重量部
（ポリエステル系ポリウレタン溶液、大日本インキ化学工業（株）製）
・バーノックＤ５００：１重量部
（ブロックイソシアネート、大日本インキ化学工業（株）製）
・サイリシア＃３５０：５重量部
（多孔質シリカゲル、富士シリシア化学工業（株）製）
・ＤＭＦ：５０重量部
次に、該防水透湿性布帛Ａの防水透湿膜に、下記処方２に示す組成のアクリル系エマルジョン接着剤Ｂを、被覆面積２５％、２０メッシュの水玉柄（不連続なパターン）のスクリーンで、約０．１５ｍｍの厚さにスクリーンプリントを行い、未乾燥の状態で電極間１５ｃｍ、電圧４０〜５０ｋＶ、電流０.１ｍＡの条件で、ナイロンパイル（単糸繊度１.１デシテックス、長さ０.５ｍｍ）を静電気植毛し、１２０℃で３分間乾燥した後、ヒートセッターにて１５０℃、２分間の乾燥処理を施して、膜面に立毛を有する防水透湿性布帛を得た。
［処方２］
・ボンコートＲ−１３７：１００重量部
（アクリル系エマルジョン、大日本インキ化学工業（株）製）
・ボンコートクロスリンカーＡ：３重量部
（メラミン系架橋剤、大日本インキ化学工業（株）製）
・キャタリスト３７６：０.３重量部
（メラミン系架橋剤の触媒、大日本インキ化学工業（株）製）
・２５％アンモニア水：１重量部
得られた膜面に立毛束を有する防水透湿性布帛の評価結果を表１に示す。耐水圧、透湿度、ドライ感は優れたものであった。
実施例２
アクリル系エマルジョン接着剤Ｂを、被覆面積５０％、２０メッシュの格子柄（交差する線による連続なパターンを有する）のスクリーンでスクリーンプリントする以外は、実施例１と同様の処理を行った。
【００２８】
得られた膜面に立毛束を有する防水透湿性布帛の評価結果を表１に示す。耐水圧、透湿度、ドライ感は優れたものであった。
実施例３
防水透湿性布帛Ａに対し、フローティング方式にて、下記処方３に示す組成のポリウレタン溶液を１５ｇ／ｍ2塗工、８０℃にて熱風乾燥した後、１６０℃、３０秒間のヒートセットを施すことにより、透湿性を有する無孔膜が積層した、多孔質膜の防水透湿層を片面に有する防水透湿性布帛Ｃを得た。
［処方３］
・ハイムレンＹ−２６２：１００重量部
（ポリエーテル系ポリウレタン溶液、大日精化工業（株）製）
・ＭＥＫ：２５重量部
・トルエン：２５重量部
次に、該防水透湿性布帛Ｃの、透湿性を有する無孔膜の積層した防水透湿膜に対し、実施例１と同様の静電気植毛処理を行った。
【００２９】
得られた膜面に立毛束を有する防水透湿性布帛の評価結果を表１に示す。耐水圧、透湿度、ドライ感は優れたものであった。
比較例１
静電気植毛処理を行う前の、防水透湿性布帛Ａにおける評価結果を表１に示す。耐水圧および透湿度は優れるものの、ドライ感は満足できるものではなかった。
比較例２
静電気植毛処理を行う前の、防水透湿性布帛Ｃにおける評価結果を表１に示す。耐水圧および透湿度は優れるものの、ドライ感は満足できるものではなかった。
【００３０】
【表１】
2005206972.tif 000002
【図面の簡単な説明】
【００３１】
【図１】立毛束が不連続に配置されている場合の模式図を示す。
【図２】立毛束が連続に配置されている場合の模式図を示す。
【図１】
2005206972.tif 000003
【図２】
2005206972.tif 000004